(57)【要約】【課題】  伸度、回復性、吸湿発熱性および透明度に優れ、ストレッチ布帛や衣服用などに好適なポリウレタン弾性糸を提供する。併せてその製造方法を提供する。【解決手段】  数平均分子量が５００以上５０００以下であるポリエチレングリコール（Ａ１）および数平均分子量が５００以上５０００以下である前記（Ａ１）以外の高分子ジオール（Ａ２）からなる混合ポリオール(Ａ)、有機ジイソシアネート化合物（Ｂ）、ならびに、水および／または低分子ジオールからなる鎖伸長剤（Ｃ）から重合されたポリウレタンを含むポリウレタン弾性糸であって、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）が５．５以下、かつ、前記ポリエチレングリコール（Ａ１）の前記高分子ジオール（Ａ２）に対する重量比が１／９〜５／５の範囲内であるポリウレタン弾性糸とする。【選択図】  なし【特許請求の範囲】
【請求項１】
数平均分子量が５００以上５０００以下であるポリエチレングリコール（Ａ１）および数平均分子量が５００以上５０００以下である前記（Ａ１）以外の高分子ジオール（Ａ２）からなる混合ポリオール(Ａ)、有機ジイソシアネート化合物（Ｂ）、ならびに、水および／または低分子ジオールからなる鎖伸長剤（Ｃ）から重合されたポリウレタンを含むポリウレタン弾性糸であって、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）が５．５以下、かつ、前記ポリエチレングリコール（Ａ１）の前記高分子ジオール（Ａ２）に対する重量比が１／９〜５／５の範囲内であることを特徴とするポリウレタン弾性糸。
【請求項２】
数平均分子量が５００以上５０００以下であるポリエチレングリコール（Ａ１）および数平均分子量が５００以上５０００以下である前記（Ａ１）以外の高分子ジオール（Ａ２）を混合した混合ポリオール(Ａ)、有機ジイソシアネート化合物（Ｂ）、ならびに、水および／または低分子ジオールからなる鎖伸長剤（Ｃ）を重合してポリウレタンを得て、該ポリウレタンを含むポリウレタン弾性糸を製造するにあたり、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）を５．５以下、かつ、前記ポリエチレングリコール（Ａ１）の前記高分子ジオール（Ａ２）に対する重量比を１／９〜５／５の範囲内とすることを特徴とするポリウレタン弾性糸の製造方法。
【請求項３】
請求項１に記載のポリウレタン弾性糸または請求項２に記載の製法で得られたポリウレタン弾性糸を使用してなることを特徴とする布帛。
【請求項４】
請求項１に記載のポリウレタン弾性糸または請求項２に記載の製法で得られたポリウレタン弾性糸を使用してなることを特徴とする丸編み地。
【請求項５】
請求項１に記載のポリウレタン弾性糸または請求項２に記載の製法で得られたポリウレタン弾性糸を使用してなることを特徴とするタイツ。
【発明の詳細な説明】
【技術分野】
【０００１】
本発明は、ポリウレタン弾性糸およびその製造方法に関する。
【背景技術】
【０００２】
ポリウレタン弾性糸は、その優れた伸縮特性からレッグウエア、インナーウエア、スポーツウエアなどの伸縮性衣料用途や産業資材用途に幅広く使用されている。
【０００３】
最近では、ポリウレタン弾性糸の最大の特徴である伸長回復特性の他に、衣料として用いた際の快適性を付与することが強く求められている。例えば、保温性もそのひとつである。
【０００４】
保温性を重視した従来の布帛は、一般に厚いものあるいは重いものとなる傾向がある。これらの布帛を着用した場合、着脱しにくい、着用感が悪く、動きにくい、また、ファッション性が損なわれる等の問題があった。特に弾性繊維等を使用した伸縮性布帛においては、布帛が肌に密着する場合が多く、そのような布帛において保温性を確保するため厚地の布帛とした場合は、特に上記の不具合点が顕著に現れる。またそのボディフィット性を活かして審美性を追求する用途、例えば肌着、ストッキング、タイツ等においては、厚くなることによる着用時の審美性の低下が特に問題となることが多い。
【０００５】
これら薄地の布帛が好まれる用途において弾性繊維を用いた布帛で保温性を確保するためには、従来種々の検討が行われており、例えば、ポリウレタン弾性糸に有機及び／又は無機系の吸放湿性微粒子を含有させたものがある（特許文献１参照）。しかし、これら吸放湿性微粒子は、吸湿時に膨潤するため布帛の外観品位の低下や物性低下が生じる欠点があった。また、同様に吸放湿成分を含有させる技術として、ポリエチレンオキシドおよび／またはその誘導体をポリウレタンに含有させる技術がある（例えば、特許文献２参照）。この技術は吸放湿性能を高めるために高分子量の誘導体を高濃度含有させる必要があるため、糸が波打った形状となったり、繊度ムラが生じたり、物性が低下する問題があった。
【０００６】
また、吸湿性に優れた高分子ジオールを原料として得たポリウレタン樹脂を、別に用意したポリウレタンに添加する技術（特許文献３、４参照）がある。しかし、特許文献１から４のようなポリウレタン弾性糸に吸湿性分である添加剤やポリマーを添加する技術では、２０℃以下での比較的低温領域での吸湿率が低く、吸湿発熱性能は十分なレベルではなかった。
【０００７】
さらに、吸湿性能の高いポリエチレングリコールを使用して重合したポリウレタン樹脂を溶融紡糸する技術がある（特許文献５）。しかし、ポリウレタンの主要構成成分である高分子ジオールの全てにポリエチレングリコールを使用した場合、得られるポリウレタン弾性糸は、伸縮性、回復性に乏しく、それを使用して変性したストッキングやタイツはボディフィット性に乏しいものとなり、着用感の悪いものとなり易い。
【先行技術文献】
【特許文献】
【０００８】
【特許文献１】特許３５１８６８５号公報
【特許文献２】特許４４０６７６１号公報
【特許文献３】特許３８３７０２４号公報
【特許文献４】特開２０００−１４４５３２号公報
【特許文献５】特開２００１−２１４３３０号公報
【発明の概要】
【発明が解決しようとする課題】
【０００９】
本発明は、上記した従来技術の問題点を解決し、吸湿発熱性に優れるとともに、着脱性、着用感、外観に優れたストッキング、タイツに好適なポリウレタン弾性糸およびその製造方法を提供することを目的とする。
【課題を解決するための手段】
【００１０】
本発明のポリウレタン弾性糸は、前記の目的を達成するため、以下のいずれかの手段を採用する。
（１）  数平均分子量が５００以上５０００以下であるポリエチレングリコール（Ａ１）および数平均分子量が５００以上５０００以下である前記（Ａ１）以外の高分子ジオール（Ａ２）からなる混合ポリオール(Ａ)、有機ジイソシアネート化合物（Ｂ）、ならびに、水および／または低分子ジオールからなる鎖伸長剤（Ｃ）から重合されたポリウレタンを含むポリウレタン弾性糸であって、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）が５．５以下、かつ、前記ポリエチレングリコール（Ａ１）の前記高分子ジオール（Ａ２）に対する重量比が１／９〜５／５の範囲内であることを特徴とするポリウレタン弾性糸。
（２）  数平均分子量が５００以上５０００以下であるポリエチレングリコール（Ａ１）および数平均分子量が５００以上５０００以下である前記（Ａ１）以外の高分子ジオール（Ａ２）を混合した混合ポリオール(Ａ)、有機ジイソシアネート化合物（Ｂ）、ならびに、水および／または低分子ジオールからなる鎖伸長剤（Ｃ）を重合してポリウレタンを得て、該ポリウレタンを含むポリウレタン弾性糸を製造するにあたり、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）を５．５以下、かつ、前記ポリエチレングリコール（Ａ１）の前記高分子ジオール（Ａ２）に対する重量比を１／９〜５／５の範囲内とすることを特徴とするポリウレタン弾性糸の製造方法。
（３）  前記（１）に記載のポリウレタン弾性糸または前記（２）に記載の製法で得られたポリウレタン弾性糸を使用してなることを特徴とする布帛。
（４）  前記（１）に記載のポリウレタン弾性糸または前記（２）に記載の製法で得られたポリウレタン弾性糸を使用してなることを特徴とする丸編み地。
（５）  前記（１）に記載のポリウレタン弾性糸または前記（２）に記載の製法で得られたポリウレタン弾性糸を使用してなることを特徴とするタイツ。
【発明の効果】
【００１１】
本発明のポリウレタン弾性糸は、吸湿発熱性に優れるとともに、着脱性、着用感、外観に優れ、ストッキング、タイツ等に好適なものとなる。
【発明を実施するための形態】
【００１２】
本発明におけるポリウレタン弾性糸は、数平均分子量が５００以上５０００以下であるポリエチレングリコール（Ａ１）および数平均分子量が５００以上５０００以下である前記（Ａ１）以外の高分子ジオール（Ａ２）からなる混合ポリオール（Ａ）、有機ジイソシアネート化合物（Ｂ）、ならびに鎖伸長剤（Ｃ）から重合されたポリウレタンからなるものであり、前記ポリエチレングリコール（Ａ１）および前記高分子ジオール（Ａ２）の合計末端水酸基の、前記有機ジイソシアネート化合物（Ｂ）の末端イソシアネート基に対する反応当量比（モル比）が５．５以下で、かつ、前記ポリエチレングリコール（Ａ１）の前記高分子ジオール（Ａ２）に対する重量比が１／９〜５／５の範囲内である。
【００１３】
ここで、本発明におけるポリウレタンを構成する代表的な構造単位について述べる。
【００１４】
ポリウレタンを構成する構造単位の高分子ポリオールとしては、ポリエチレングリコール（Ａ１）と、（Ａ１）以外の高分子ポリオール（Ａ２）の２種類のポリマージオールを用いる。
【００１５】
ポリエチレングリコール（Ａ１）は、数平均分子量５００以上５０００以下のものである。
【００１６】
一方、ポリエチレングリコール（Ａ１）以外の高分子ジオール（Ａ２）としては、数平均分子量が５００以上５０００以下であれば、ポリエーテル系ジオール、ポリエステル系ジオール、ポリカーボネートジオール等いかなるものであってもよい。特に柔軟性、伸度を糸に付与する観点からはポリエーテル系ジオールが使用されることが好ましい。
【００１７】
ポリエーテル系ジオールは、次の一般式（Ｉ）で表される単位を含む共重合ジオール化合物を含むことが好ましい。
【００１８】
【化１】
2013139555.tif 000002
【００１９】
（但し、ａ、ｃは１〜３の整数、ｂは０〜３の整数、Ｒ１、Ｒ２はＨ又は炭素数１〜３のアルキル基)
このポリエーテル系ジオール化合物としては、具体的には、ポリプロピレングリコール、ポリトリメチレンエーテルグリコール、ポリテトラメチレンエーテルグリコール（以下、ＰＴＭＧと略す）、テトラヒドロフラン（以下、ＴＨＦと略す）および３−メチル−ＴＨＦの共重合体である変性ＰＴＭＧ、ＴＨＦおよび２，３−ジメチル−ＴＨＦの共重合体である変性ＰＴＭＧ、ＴＨＦ及びネオペンチルグリコールの共重合体である変性ＰＴＭＧ、ＴＨＦとエチレンオキサイド及び／又はプロピレンオキサイドが不規則に配列したランダム共重合体等が挙げられる。これらポリエーテル系グリコール類の１種を使用してもよいし、また２種以上混合もしくは共重合して使用してもよい。その中でもＰＴＭＧまたは変性ＰＴＭＧが好ましい。
【００２０】
また、ポリウレタン糸における耐摩耗性や耐光性を高める観点からは、ブチレンアジペート、ポリカプロラクトンジオール、３−メチル−１，５−ペンタンジオールとポリプロピレンポリオールの混合物をアジピン酸等と縮重合することにより得られる側鎖を有するポリエステルジオールなどのポリエステル系グリコールや、３，８−ジメチルデカン二酸及び／又は３，７−ジメチルデカン二酸からなるジカルボン酸成分とジオール成分とから誘導されるジカルボン酸エステル単位を含有するポリカーボネートジオール等が好ましく使用される。
【００２１】
こうした高分子ジオール（Ａ２）は単独で使用されてもよいし、２種以上を混合もしくは共重合して使用されてもよい。上記ポリエチレングリコール（Ａ１）および高分子ジオール（Ａ２）は、ポリウレタン弾性糸にした際の伸度、強度、耐熱性などを所望の水準とするために、数平均分子量で５００〜５０００であり、１８００〜４０００が好ましい。この範囲の分子量の高分子ポリオールが使用されることにより、伸度、強度、弾性回復力、耐熱性に優れたポリウレタン弾性糸を得ることができる。
【００２２】
以上のようなポリエチレングリコール（Ａ１）および高分子ジオール（Ａ２）は、ポリオールの段階で混合して混合ポリオール（Ａ）として用いられる。
【００２３】
次に、ポリウレタンを構成する構造単位のジイソシアネート（Ｂ）としては、ジフェニルメタンジイソシアネート（以下、ＭＤＩと略す）、トリレンジイソシアネート、１，４−ジイソシアネートベンゼン、キシリレンジイソシアネート、２，６−ナフタレンジイソシアネートなどの芳香族ジイソシアネートが、特に耐熱性や強度の高いポリウレタンを合成するのに好適である。さらに脂環族ジイソシアネートとして、例えば、メチレンビス（シクロヘキシルイソシアネート）、イソホロンジイソシアネート、メチルシクロヘキサン２，４−ジイソシアネート、メチルシクロヘキサン２，６−ジイソシアネート、シクロヘキサン１，４−ジイソシアネート、ヘキサヒドロキシリレンジイソシアネート、ヘキサヒドロトリレンジイソシアネート、オクタヒドロ１，５−ナフタレンジイソシアネートなどが好ましい。脂肪族ジイソシアネートは、特にポリウレタン糸の黄変を抑制する際に有効に使用できる。そして、これらのジイソシアネートは単独で使用してもよいし、２種以上を併用してもよい。
【００２４】
次に、ポリウレタンを構成する構造単位の鎖伸長剤（Ｃ）としては、水および／又は低分子量ジオールを使用するのが好ましい。
【００２５】
低分子量ジオールとしては、エチレングリコール（以下、ＥＧと略す）、１，３プロパンジオール、１，４ブタンジオール、ビスヒドロキシエトキシベンゼン、ビスヒドロキシエチレンテレフタレート、１−メチル−１，２−エタンジオールなどは代表的なものである。これらの中から１種または２種以上が使用されることも好ましい。特に好ましくはエチレングリコール、１，３プロパンジオール、１，４ブタンジオールである。これらを用いると、ジオール伸長のポリウレタンとしては耐熱性が高く、また、強度の高い糸を得ることができるのである。
【００２６】
さらに、本発明におけるポリウレタンには、末端封鎖剤が１種または２種以上混合使用されることも好ましい。末端封鎖剤として、エタノール、プロパノール、ブタノール、イソプロパノール、アリルアルコール、シクロペンタノールなどのモノオール、フェニルイソシアネートなどのモノイソシアネートなどが好ましい。
【００２７】
また、本発明におけるポリウレタンの分子量は、耐久性や強度の高い繊維を得る観点から、数平均分子量として４００００以上１５００００以下の範囲であることが好ましい。なお、本発明において分子量はＧＰＣで測定し、ポリスチレンにより換算した値とする。
【００２８】
本発明においては、以上のような混合ポリオール（Ａ）、有機ジイソシアネート化合物（Ｂ）ならびに鎖伸長剤（Ｃ）を原料として重合してポリウレタンを得て、該ポリウレタンを含むポリウレタン弾性糸を製造するが、ポリウレタン弾性糸を製造するためのポリウレタン溶液、また、その溶液中の溶質であるポリウレタンを製造する方法としては、溶液重合法が好ましい。溶液重合法の場合には、ポリウレタンにゲルなどの異物の発生が少ないので、紡糸しやすく、低繊度のポリウレタン糸を製造しやすい。また、溶液重合の場合、溶液にする操作が省けるという利点がある。
【００２９】
かかるポリウレタンは、例えば、ＤＭＡｃ、ＤＭＦ、ＤＭＳＯ、ＮＭＰなどやこれらを主成分とする溶剤の中で、上記の原料を用い合成することにより得られる。例えば、こうした溶剤中に、各原料を投入、溶解させ、適度な温度に加熱し反応させてポリウレタンとする、いわゆるワンショット法特に好適な方法として採用され得る。
【００３０】
このとき、前記ポリエチレングリコール（Ａ１）および高分子ジオール（Ａ２）の合計末端水酸基の、前記有機ジイソシアネート化合物（Ｂ）の末端イソシアネート基に対する反応当量比（モル比）が５．５以下となるようにする。より好ましくは２．５から４．０以下である。前記反応等量比が５．５を超えると、得られるポリウレタン弾性糸の破断伸度、回復性、熱セット性が低下し、これを使用した布帛や編み地の品位や最終製品の着用感が低下する。
【００３１】
また、吸湿発熱性能と物性のバランスから、前記ポリエチレングリコール（Ａ１）の、前記高分子ジオール（Ａ２）に対する重量比を、１／９〜５／５にする。より好ましくは、２／８〜４／６の範囲である。ポリエチレングリコール（Ａ１）の重量比が１／９を下回ると、吸湿発熱性が十分に得られなくなり、一方、５／５を超えると、吸湿発熱性は十分得られるが、破断強伸度や回復応力が低下し、残留歪みが増大し、これを使用した布帛や編み地の品位、着用感が損なわれる。
【００３２】
なお、かかるポリウレタンの合成に際し、アミン系触媒や有機金属触媒等の触媒が１種もしくは２種以上混合して使用されることも好ましい。
【００３３】
アミン系触媒としては、例えば、Ｎ，Ｎ−ジメチルシクロヘキシルアミン、Ｎ，Ｎ−ジメチルベンジルアミン、トリエチルアミン、Ｎ−メチルモルホリン、Ｎ−エチルモルホリン、Ｎ，Ｎ，Ｎ’，Ｎ’−テトラメチルエチレンジアミン、Ｎ，Ｎ，Ｎ’，Ｎ’−テトラメチル−１，３−プロパンジアミン、Ｎ，Ｎ，Ｎ’，Ｎ’−テトラメチルヘキサンジアミン、ビス−２−ジメチルアミノエチルエーテル、Ｎ，Ｎ，Ｎ’，Ｎ’，Ｎ’−ペンタメチルジエチレントリアミン、テトラメチルグアニジン、トリエチレンジアミン、Ｎ，Ｎ’−ジメチルピペラジン、Ｎ−メチル−Ｎ’−ジメチルアミノエチル−ピペラジン、Ｎ−（２−ジメチルアミノエチル)モルホリン、１−メチルイミダゾール、１，２−ジメチルイミダゾール、Ｎ，Ｎ−ジメチルアミノエタノール、Ｎ，Ｎ，Ｎ’−トリメチルアミノエチルエタノールアミン、Ｎ−メチル−Ｎ’−（２−ヒドロキシエチル）ピペラジン、２，４，６−トリス(ジメチルアミノメチル)フェノール、Ｎ，Ｎ−ジメチルアミノヘキサノール、トリエタノールアミン等が挙げられる。
【００３４】
また、有機金属触媒としては、オクタン酸スズ、二ラウリン酸ジブチルスズ、オクタン酸鉛ジブチル等が挙げられる。
【００３５】
こうして得られるポリウレタンの紡糸原液における濃度は、通常、３０重量％以上８０重量％以下の範囲が好ましい。
【００３６】
さらに本発明においては、ポリウレタン弾性糸やそれを紡糸するための後述のポリウレタン紡糸原液中に、各種安定剤や顔料など、添加剤を含有せしめてもよい。例えば、耐光剤、酸化防止剤などに２，６−ジ−ｔブチル−ｐクレゾール（ＢＨＴ）や住友化学工業株式会社製の“スミライザーＧＡ−８０”（製品名）などのヒンダードフェノール系薬剤、各種のチバガイギー社製“チヌビン”（登録商標）などのベンゾトリアゾール系、ベンゾフェノン系薬剤、住友化学工業株式会社製の“スミライザーＰ−１６”（製品名）などのリン系薬剤、各種のヒンダードアミン系薬剤、酸化鉄、酸化チタン、カーボンブラックなどの各種無機顔料、フッ素系またはシリコーン系樹脂粉体、ステアリン酸マグネシウムなどの金属石鹸、また、銀や亜鉛やこれらの化合物などを含む殺菌剤、消臭剤、またシリコーン、鉱物油などの滑剤、硫酸バリウム、酸化セリウム、ベタインやリン酸系などの各種の帯電防止剤などが好ましく、またこれらとポリマとを反応させることも好ましい。そして、特に光や各種の酸化窒素などへの耐久性をさらに高めるには、酸化窒素補足剤が使用されることも好ましい。
【００３７】
また、耐熱性向上や機能性向上の観点から、無機物や無機多孔質（例えば、竹炭、木炭、カーボンブラック、多孔質泥、粘土、ケイソウ土、ヤシガラ活性炭、石炭系活性炭、ゼオライト、パーライト等）を、本発明の効果を阻害しない範囲内で添加してもよい。
【００３８】
これらの添加剤は、上述のポリウレタン紡糸原液を調製する際に、ポリウレタン溶液に直接添加してもよいし、また、予めかかる添加剤の分散液を準備しておき、それをポリウレタン溶液に混合してもよい。これら添加剤の含有量は目的等に応じて適宜決定される。
【００３９】
以上のように構成した紡糸原液を、たとえば乾式紡糸、湿式紡糸、もしくは溶融紡糸し、巻き取ることで、本発明のポリウレタン弾性糸を得ることができる。中でも、細物から太物まであらゆる繊度において安定に紡糸できるという観点から、乾式紡糸が好ましい。
【００４０】
本発明のポリウレタン弾性糸の繊度、単糸数、断面形状などは特に限定されるものではない。例えば、糸は１単糸で構成されるモノフィラメントでもよく、また複数単糸で構成されるマルチフィラメントでもよい。糸の断面形状は円形であってもよく、また扁平であってもよい。
【００４１】
そして、乾式紡糸方式についても特に限定されるものではなく、所望する特性や紡糸設備に見合った紡糸条件等を適宜選択して紡糸すればよい。
【００４２】
たとえば、本発明のポリウレタン弾性糸の永久歪率と応力緩和の特性は、特にゴデローラーと巻取機の速度比の影響を受けやすいので、糸の使用目的に応じて適宜決定されるのが好ましい。すなわち、所望の永久歪率と応力緩和を有するポリウレタン弾性糸を得る観点から、ゴデローラーと巻取機の速度比は１．１５以上１．６５以下の範囲として巻き取ることが好ましい。また、紡糸速度を高くすることによってポリウレタン弾性糸の強度を向上させることができるので、４５０ｍ／分以上の紡糸速度をとることが、実用上好適な強度水準とするために好ましい。さらに工業生産の点を考慮すると、４５０〜１０００ｍ／分程度が好ましい。
【００４３】
以上に述べた本発明のポリウレタン弾性糸、あるいは本発明の製造方法により得られたポリウレタン弾性糸は、吸湿発熱性に優れるため、これを使用して薄地の布帛とした場合でも、十分な保温性が得られることから、着脱性、着用感、外観に優れた衣料を得ることができる。かかる特長は、編み地の布帛において顕著に得ることができる。とりわけ、本発明のポリウレタン弾性糸、あるいは本発明の製造方法により得られたポリウレタン弾性糸を使用した丸編み地は、衣料としたときそのボディフィット性を活かして審美性を追求する用途、例えば肌着やストッキング、タイツ等に好ましく適用することができる。
【実施例】
【００４４】
本発明を実施例によってさらに詳しく説明する。
【００４５】
［永久歪率、破断強度、破断伸度］
インストロン４５０２型引張試験機を用い、ポリウレタン弾性糸を引張テストすることにより、永久歪率、応力緩和、破断強度、破断伸度を測定した。測定回数はｎ＝３で測定し、それらの平均値を採用した。
【００４６】
試長５ｃｍ（Ｌ１）の試料を５０ｃｍ／分の引張速度で３００％伸長を５回繰返し、５回目の１００、２００、３００％伸長時の応力を測定し、３００％伸長時の応力を（Ｇ１）とした。次に試料の長さを３００％伸長のまま３０秒間保持した。３０秒間保持後の応力を（Ｇ２）とした。次に試料の伸長を回復せしめ、２００、１００％伸長時の応力（回復応力）を測定し、さらに応力が０になった際の試料の長さを（Ｌ２）とした。さらに６回目に試料が切断するまで伸長した。この破断時の応力を（Ｇ３）、破断時の試料長さを（Ｌ３）とした。以下、上記特性は下記式により算出される。
【００４７】
破断強度（ｃＮ）＝（Ｇ３）
永久歪率（％）＝１００×（（Ｌ２）−（Ｌ１））／（Ｌ１）
破断伸度（％）＝１００×（（Ｌ３）−（Ｌ１））／（Ｌ１）。
【００４８】
［吸湿発熱性］
試料となるポリウレタン弾性糸を１０５℃の乾燥機内で４時間処理し、シリカゲル入りのデシケーター内で一晩放置する。処理後の試料１ｇを採取し、温度センサーを巻き付けたものを測定試料とする。試料を２０℃、４０％ＲＨの環境に設定した恒温恒湿槽で２時間放置した後、２０℃、９０ＲＨ％の環境に変化させた時の温度変化を１分毎に１５分間測定し、試料の最高到達温度を測定した。測定回数ｎ＝３で測定し、それらの平均値を採用した。
【００４９】
［丸編み地の外観品位］
ポリウレタン弾性糸を芯糸とし、これに４４デシテックス３６フィラメントのウーリーナイロン糸（東レ（株）製）をシングルカバリングしてなるカバリング糸を用いて常法によりタイツを編成した。引き続きタイツの通常の加工条件に準じて、プレセット、精練後、ＭＩＴＳＵＩ ＮＹＬＯＮ ＢＬＡＣＫ ＧＬ（三井ＢＡＳＦ社製酸性染料）４％ｏｗｆを用い、９５℃で６０分間染色後、タイツの通常の加工条件に準じて、スチームセットした。ウレタン弾性繊維を芯糸とし、これに４４デシテックス３６フィラメントのウーリーナイロン糸（東レ（株）製）をシングルカバリングしてなるカバリング糸を用いて常法によりタイツを編成した。引き続きタイツの通常の加工条件に準じて、プレセット、精練後、ＭＩＴＳＵＩ ＮＹＬＯＮ ＢＬＡＣＫ ＧＬ（三井ＢＡＳＦ社製酸性染料）４％ｏｗｆを用い、９５℃で６０分間染色後、タイツの通常の加工条件に準じて、スチームセットした。
【００５０】
得られたタイツを平坦な作業台上にしわが出来ないよう静置し、目視で観察し、次の3段階で評価した。
○：たるみやスジ、糸切れが無く、実使用に全く問題ない。
△：ややたるみはあるが、スジ、糸切れが無く実使用上問題ないと思われる。
×：たるみ、糸切れ、スジがあり、使用不可である。
【００５１】
［実施例１］
数平均分子量１８００のポリエチレングリコール（Ａ１）及び数平均分子量２０００のＰＴＭＧ（Ａ２）を（Ａ１）／（Ａ２）＝４／６の重量比率で混合した混合ポリオール（Ａ）、ＭＤＩ(Ｂ)、およびエチレングリコール（Ｃ）からなるポリウレタン重合体のＤＭＡＣ溶液（３５重量％）を常法により重合し、ポリマ溶液Ｐ１とした。このとき、混合ポリオール（Ａ）の末端水酸基の、ＭＤＩ（Ｂ）の末端イソシアネート基に対する反応当量比（モル比）は２．８とした。
【００５２】
また、酸化防止剤として、ｔ−ブチルジエタノールアミンとメチレン−ビス−（４−シクロヘキシルイソシアネ−ト）の反応によって生成せしめたポリウレタン溶液（デュポン社製“メタクロール”（登録商標）２４６２、ｄ１）と、ｐ−クレゾ−ル及びジビニルベンゼンの重合体（デュポン社製“メタクロール”（登録商標）２３９０、ｄ２）とを２対１（重量比）で混合し、酸化防止剤ＤＭＡｃ溶液（濃度３５重量％）を調整し、これをその他添加剤溶液Ｄ１（３５重量％）とした。
【００５３】
ポリマ溶液Ｐ１、添加剤溶液Ｄ１を、それぞれ９７重量％、３重量％で均一に混合し、紡糸溶液Ｅ１とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００５４】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００５５】
［実施例２］
数平均分子量２１００のポリエチレングリコール（Ａ１）及び数平均分子量２１００のＴＨＦおよび３−メチル−ＴＨＦの共重合体（Ａ２）を（Ａ１）／（Ａ２）＝１／９の重量比率で混合した混合ポリオール（Ａ）、ＭＤＩ(Ｂ)、および水／エチレングリコール＝１／２（重量比）の鎖伸長剤（Ｃ）からなるポリウレタン重合体のＤＭＡＣ溶液（３５重量％）を常法により重合し、ポリマ溶液Ｐ２とした。このとき、混合ポリオール（Ａ）の末端水酸基の、ＭＤＩ（Ｂ）の末端イソシアネート基に対する反応当量比（モル比）は３．３とした。
【００５６】
ポリマ溶液Ｐ２、実施例１で調整した添加剤溶液Ｄ１を、それぞれ９７重量％、３重量％で均一に混合し、紡糸溶液Ｅ２とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００５７】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００５８】
［実施例３］
数平均分子量２１００のポリエチレングリコール（Ａ１）及び数平均分子量２１００のＰＴＭＧ（Ａ２）を（Ａ１）／（Ａ２）＝４／６の重量比率で混合した混合ポリオール（Ａ）、ＭＤＩ（Ｂ）、および水／エチレングリコール＝１／２（重量比）の鎖伸長剤（Ｃ）からなるポリウレタン重合体のＤＭＡＣ溶液（３５重量％）を常法により重合し、ポリマ溶液Ｐ３とした。このとき、混合ポリオール（Ａ）の末端水酸基の、ＭＤＩ（Ｂ）の末端イソシアネート基に対する反応当量比（モル比）は２．８とした。
【００５９】
ポリマ溶液Ｐ３、実施例１で調整した添加剤溶液Ｄ１を、それぞれ９７重量％、３重量％で均一に混合し、紡糸溶液Ｅ３とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００６０】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００６１】
［実施例４］
数平均分子量２１００のポリエチレングリコール（Ａ１）及び数平均分子量２１００のＰＴＭＧ（Ａ２）を（Ａ１）／（Ａ２）＝４／６の重量比率で混合した混合ポリオール（Ａ）、ＭＤＩ（Ｂ）および水／エチレングリコール＝１／２（重量比）の鎖伸長剤（Ｃ）からなるポリウレタン重合体のＤＭＡＣ溶液（３５重量％）を常法により重合し、ポリマ溶液Ｐ４とした。このとき、混合ポリオール（Ａ）の末端水酸基の、ＭＤＩ（Ｂ）の末端イソシアネート基に対する反応当量比（モル比）は５．２とした。
【００６２】
ポリマ溶液Ｐ４、実施例１で調整した添加剤溶液Ｄ１を、それぞれ９７重量％、３重量％で均一に混合し、紡糸溶液Ｅ４とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００６３】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００６４】
［実施例５］
数平均分子量１８００のポリエチレングリコール（Ａ１）及び数平均分子量２０００のＰＴＭＧ（Ａ２）を（Ａ１）／（Ａ２）＝４／６の重量比率で混合した混合ポリオール（Ａ）、ＭＤＩ(Ｂ)、および１，４−ブタンジオール（Ｃ）からなるポリウレタン重合体のＤＭＡＣ溶液（３５重量％）を常法により重合し、ポリマ溶液Ｐ５とした。このとき、混合ポリオール（Ａ）の末端水酸基の、ＭＤＩ（Ｂ）の末端イソシアネート基に対する反応当量比（モル比）は２．８とした。
【００６５】
ポリマ溶液Ｐ５、実施例１で調整した添加剤溶液Ｄ１を、それぞれ９７重量％、３重量％で均一に混合し、紡糸溶液Ｅ５とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００６６】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００６７】
［実施例６］
数平均分子量２１００のポリエチレングリコール（Ａ１）及び数平均分子量２１００のＴＨＦおよび３−メチル−ＴＨＦの共重合体（Ａ２）を（Ａ１）／（Ａ２）＝１／９の重量比率で混合した混合ポリオール（Ａ）、ＭＤＩ(Ｂ)、および水／１，４−ブタンジオール＝１／２（重量比）の鎖伸長剤（Ｃ）からなるポリウレタン重合体のＤＭＡＣ溶液（３５重量％）を常法により重合し、ポリマ溶液Ｐ６とした。このとき、混合ポリオール（Ａ）の末端水酸基の、ＭＤＩ（Ｂ）の末端イソシアネート基に対する反応当量比（モル比）は３．３とした。
【００６８】
ポリマ溶液Ｐ６、実施例１で調整した添加剤溶液Ｄ１を、それぞれ９７重量％、３重量％で均一に混合し、紡糸溶液Ｅ６とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００６９】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００７０】
［実施例７］
数平均分子量２１００のポリエチレングリコール（Ａ１）及び数平均分子量２１００のＰＴＭＧ（Ａ２）を（Ａ１）／（Ａ２）＝４／６の重量比率で混合した混合ポリオール（Ａ）、ＭＤＩ（Ｂ）、および水（Ｃ）からなるポリウレタン重合体のＤＭＡＣ溶液（３５重量％）を常法により重合し、ポリマ溶液Ｐ７とした。このとき、混合ポリオール（Ａ）の末端水酸基の、ＭＤＩ（Ｂ）の末端イソシアネート基に対する反応当量比（モル比）は２．８とした。
【００７１】
ポリマ溶液Ｐ７、実施例１で調整した添加剤溶液Ｄ１を、それぞれ９７重量％、３重量％で均一に混合し、紡糸溶液Ｅ７とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００７２】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００７３】
［実施例８］
数平均分子量２１００のポリエチレングリコール（Ａ１）及び数平均分子量２１００のＴＨＦおよび３−メチル−ＴＨＦの共重合体（Ａ２）を（Ａ１）／（Ａ２）＝１／９の重量比率で混合した混合ポリオール（Ａ）、ＭＤＩ(Ｂ)、および水（Ｃ）からなるポリウレタン重合体のＤＭＡＣ溶液（３５重量％）を常法により重合し、ポリマ溶液Ｐ８とした。このとき、混合ポリオール（Ａ）の末端水酸基の、ＭＤＩ（Ｂ）の末端イソシアネート基に対する反応当量比（モル比）は３．３とした。
【００７４】
ポリマ溶液Ｐ８、実施例１で調整した添加剤溶液Ｄ１を、それぞれ９７重量％、３重量％で均一に混合し、紡糸溶液Ｅ８とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００７５】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００７６】
［比較例１］
数平均分子量２１００のポリエチレングリコール（Ａ１）及び数平均分子量２１００のＴＨＦおよび３−メチル−ＴＨＦの共重合体（Ａ２）を０．５／９．５の重量比率で混合した混合ポリオール、ＭＤＩ（Ｂ）、および水／エチレングリコール＝１／２（重量比）の鎖伸長剤（Ｃ）からなるポリウレタン重合体のＤＭＡＣ溶液（３５重量％）を常法により重合し、ポリマ溶液Ｐ７とした。このとき、混合ポリオール（Ａ）の末端水酸基の、ＭＤＩ（Ｂ）の末端イソシアネート基に対する反応当量比（モル比）は２．８とした。
【００７７】
ポリマ溶液Ｐ７、実施例１で調整した添加剤溶液Ｄ１を、それぞれ９７重量％、３重量％で均一に混合し、紡糸溶液Ｅ７とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００７８】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００７９】
［比較例２］
数平均分子量２１００のポリエチレングリコール（Ａ１）及び数平均分子量２１００のＰＴＭＧ（Ａ２）を６／４の重量比率で混合した混合ポリオール、ＭＤＩ（Ｂ）、および水／エチレングリコール＝１／２（重量比）の鎖伸長剤（Ｃ）からなるポリウレタン重合体のＤＭＡＣ溶液（３５重量％）を常法により重合し、ポリマ溶液Ｐ８とした。このとき、混合ポリオール（Ａ）の末端水酸基の、ＭＤＩ（Ｂ）の末端イソシアネート基に対する反応当量比（モル比）は２．８とした。
【００８０】
ポリマ溶液Ｐ８、実施例１で調整した添加剤溶液Ｄ１を、それぞれ９７重量％、３重量％で均一に混合し、紡糸溶液Ｅ８とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００８１】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００８２】
［比較例３］
数平均分子量２１００のポリエチレングリコール（Ａ１）及び数平均分子量２１００のＰＴＭＧ（Ａ２）を４／６の重量比率で混合した混合ポリオール（Ａ）、ＭＤＩ（Ｂ）、および水／エチレングリコール＝１／２（重量比）の鎖伸長剤（Ｃ）からなるポリウレタン重合体のＤＭＡＣ溶液（３５重量％）を常法により重合し、ポリマ溶液Ｐ９とした。このとき、混合ポリオール（Ａ）の末端水酸基の、ＭＤＩ（Ａ）の末端イソシアネート基に対する反応当量比（モル比）は５．８とした。
【００８３】
ポリマ溶液Ｐ９、実施例１で調整した添加剤溶液Ｄ１を、それぞれ９７重量％、３重量％で均一に混合し、紡糸溶液Ｅ９とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００８４】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００８５】
［比較例４］
数平均分子量１８００のＰＴＭＧ（Ａ２）とＭＤＩ（Ｂ）を８０℃で３時間反応させ、両末端イソシアネート基の中間重合体を得た。中間重合体を４０℃まで冷却した後、Ｎ，Ｎ−ジメチルアセトアミド加え、エチレンジアミン（Ｃ）、ジエチルアミンをＮ，Ｎ−ジメチルアセトアミドに溶解したジエチルアミン溶液を用意し、高速攪拌されている中間重合体溶液へ、ジエチルアミン溶液を一気に添加し、ポリマ溶液Ｐ１０（３５重量％）を得た。
【００８６】
アクリロニトリル、アクリル酸メチル、ｐ−スチレンスルホン酸ソーダ及び水からなる原料微粒子水分散体をヒドラジン架橋し、ＮａＯＨにて加水分解処理した、平均粒径０．５μｍ（光散乱光度計で測定）、膨潤度８０％、２０℃×６５％ＲＨにおける水分率が４５％の高吸放湿性有機微粒子Ｆ１を準備した。
【００８７】
ポリマ溶液Ｐ１０、実施例１で調整した添加剤溶液Ｄ１、高吸放湿性有機微粒子Ｆ１をそれぞれ９２重量％、３重量％、５重量％で均一に混合し、紡糸溶液Ｅ１０とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００８８】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００８９】
［比較例５］
数平均分子量２９００のＰＴＭＧ（Ａ２）、ＭＤＩ（Ｂ）、およびエチレングリコール（Ｃ）からなるポリウレタンのＤＭＡｃ溶液（３５重量％）を常法により重合し、ポリマ溶液Ｐ１１とした。
【００９０】
ポリエチレングリコール(数平均分子量６０００、溶融粘度８０Ｐ）にＤＭＡｃを添加し、５０℃で、３０分間攪拌し、これをＦ２（３５重量％）とした。
【００９１】
ポリマ溶液Ｐ１１、実施例１で調整した添加剤溶液Ｄ１、ポリエチレングリコール分散液Ｆ２をそれぞれ８９重量％、３重量％、８重量％で均一に混合し、紡糸溶液Ｅ１１とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００９２】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００９３】
［比較例６］
ポリエチレングリコール（数平均分子量７，０００）、ＭＤＩおよび１，４−ブタンジオールからなるポリウレタン重合体のＤＭＡＣ溶液（３５重量％）を常法により重合し、ポリマ溶液Ｐ１２とした。
【００９４】
比較例４で調整したポリマ溶液Ｐ１０、実施例１で調整した添加剤溶液Ｄ１、ポリマ溶液Ｐ１２をそれぞれ重量７２％、３重量％、２５重量％で均一に混合し、紡糸溶液E１２とした。この紡糸溶液をゴデローラーと巻取機の速度比１．４として５４０ｍ／分の紡糸速度で乾式紡糸して巻取り、２０デシテックス、モノフィラメントのポリウレタン弾性糸（２００ｇ巻糸体）を作製した。
【００９５】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【００９６】
［比較例７］
数平均分子量２０００のポリエチレングリコールを５９．８重量％、１，４−ブタンジオールを８．１重量％、イルガノックス１０１０を０．５重量％、チヌビンＰを０．３重量％加えて均一に混合し、更に、１００℃に調整後、常温のＭＤＩを３１．４重量％加えて、ウレタン化反応を行った。反応物が９０℃になったところでバット上に流し込み固化させた。得られた固形物を８０℃の電気炉で２４時間熟成させ、冷却した後、固形物を粉砕して、ポリウレタン樹脂Ｔ１を得た。
【００９７】
数平均分子量１０００のＰＴＭＧを５４．１重量％、１，４−ブタンジオールを７．８重量％、イルガノックス１０１０を０．５重量％、チヌビンＰを０．３重量％加えて均一に混合し、更に、１００℃に調整後、常温のＭＤＩを３７．３重量％加えて、ウレタン化反応を行った。反応物が９０℃になったところでバット上に流し込み固化させた。得られた固形物を８０℃の電気炉で２４時間熟成させ、冷却した後、固形物を粉砕して、ポリウレタン樹脂Ｔ２を得た。
【００９８】
ポリウレタン樹脂Ｔ１とＴ２とを４／６の重量比で均一に混合し、単軸押出機でストランド状に押出してからカットして、ペレットを得た。このペレットを８０℃で２０時間真空乾燥し、通常の単軸押出機付き紡糸機より、紡糸して巻取り、２０デシテックス、モノフィラメントのポリウレタン弾性糸（２００ｇ巻糸体）を作製した。
【００９９】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【０１００】
［比較例８］
１１０℃に加熱した数平均分子量２０００のポリエチレングリコールを５４．６重量％、３０℃の１，４−ブタンジオールを９．８重量％、常温のＭＤＩを３１．４重量％加えて、均一に撹拌し、反応物が９０℃になったところで１１５℃、１０分間加熱し、次いでバット上に流し込み固化させた。得られた固形物を８０℃で２４時間真空乾燥させ、冷却した後、固形物を粉砕して、ポリウレタン樹脂Ｔ３を得た。
【０１０１】
ポリウレタン樹脂Ｔ３を単軸押出機でストランド状に押出してからカットして、ペレットを得た。このペレットを８０℃で２０時間真空乾燥し、通常の単軸押出機付き紡糸機より、紡糸して巻取り、２０デシテックス、モノフィラメントのポリウレタン弾性糸（２００ｇ巻糸体）を作製した。
【０１０２】
得られたポリウレタン弾性糸の組成（重量％）は表１のとおりであった。このポリウレタン弾性糸の１００、２００％伸長時の応力および回復応力、破断伸度、破断強度、永久歪率、吸湿発熱性、丸編み地の外観品位を表２に示す。
【０１０３】
【表１】
2013139555.tif 000003
【０１０４】
【表２】
2013139555.tif 000004
【産業上の利用可能性】
【０１０５】
本発明のポリウレタン弾性糸は、高強伸度、高回復性、吸湿発熱性を有するものである。したがって、このポリウレタン弾性糸を使用した衣服などは、脱着性、フィット性、着用感、保温性、外観品位などに優れたものとなる。
【０１０６】
これらの優れた特性を有することから、本発明のポリウレタン糸は単独での使用はもとより、各種繊維との組み合わせにより、吸湿発熱性に優れたストレッチ布帛を得ることが可能で、編成、織成、紐加工に好適である。その使用可能な具体的用途としては、ソックス、ストッキング、タイツ、丸編、トリコット、スキーズボン、作業服、煙火服、ゴルフズボン、ウエットスーツ、ブラジャー、ガードル、手袋等の各種繊維製品、締め付け材料、さらには、紙おしめなどサニタリー品の漏れ防止用締め付け材料、防水資材の締め付け材料、似せ餌、造花、電気絶縁材、ワイピングクロス、コピークリーナー、ガスケットなどが挙げられる。